(57)【特許請求の範囲】
【請求項１】
バイオマスを熱処理することにより得た熱分解ガスから水素を回収する方法であって、上記熱分解ガスから、加圧下において二酸化炭素を主として含むガスを吸着除去して、該熱分解ガスを精製する第１精製段階、及び、第１精製段階から得た精製ガスを、第１精製段階における圧力以下の圧力で、該精製ガスから、加圧下において二酸化炭素を含むガスを更に吸着除去して精製することにより、該精製ガスから水素を主として含むガスを回収する第２精製段階を含み、かつ、第２精製段階から回収された、水素を主として含むガスを、水素吸蔵合金が充填された容器に供給して、該容器中に高純度水素を貯蔵する水素貯蔵段階を更に含み、かつ、上記第１精製段階、第２精製段階及び水素貯蔵段階における圧力が、いずれも、０．１５ＭＰａ以上０．６ＭＰａ以下の範囲内であることを特徴とする水素回収方法。
【請求項２】
上記の水素吸蔵合金が充填された容器が、水素を燃料とする燃料電池を搭載した機器の水素貯蔵容器として、そのまま使用可能なカートリッジ形式である、請求項１記載の水素回収方法。
【請求項３】
上記の水素を燃料とする燃料電池を搭載した機器が、自動車、バックアップ電源、無線機、携帯電話機、無人航空機及び家庭用熱電気供給システムより成る群から選ばれる、請求項２記載の水素回収方法。
【請求項４】
上記第１精製段階における圧力と、上記第２精製段階における圧力との差圧が、０〜０．３ＭＰａである、請求項１〜３のいずれか一つに記載の水素回収方法。
【請求項５】
上記熱分解ガスが、バイオマスを熱処理することにより得た熱分解ガスを、更に、スチーム改質して得たガスを包含する、請求項１〜４のいずれか一つに記載の方法。
【発明の詳細な説明】
【技術分野】
【０００１】
本発明は、バイオマス熱分解ガスからの水素回収方法に関し、更に詳しくは、バイオマスを熱処理することにより得られる熱分解ガスから水素を精製して回収し、同時に精製した水素を、例えば、水素を燃料とする燃料電池を搭載した機器の水素貯蔵容器として、そのまま使用可能な容器に貯蔵する方法に関する。本発明において、「熱分解ガス」と言うときは、上記のバイオマスを熱処理して得られる熱分解ガスのみならず、該熱分解ガスを、更にスチーム改質して得られるガスを含む。
【背景技術】
【０００２】
近年、燃料電池を応用した製品が普及し始めており、その一つとして、固体高分子型燃料電池を活用した家庭用熱電気供給システムが挙げられる。また、その他の例としては、燃料電池自動車が挙げられる。それに伴って、水素の製造技術、貯蔵技術及び輸送技術の研究開発が活発化してきている。【０００３】
一方、携帯電話やスマートフォンのような携帯端末機器も普及してきている。その電源としては、リチウムイオンバッテリーが使用されている。そして、該携帯端末の電池寿命の長寿命化を図るためにリチウムイオン電池の高性能化が推進されている。携帯端末機器の使用時間を延長するための方策としてリチウムイオン電池の高性能化が挙げられるが、それ以外の方法として、小型燃料電池と水素貯蔵容器（例えば、カートリッジ）とを一体化した携帯端末電源用機器も開発され、市場化されようとしている。その水素貯蔵容器として、水素吸蔵合金や、炭素・多孔性材料、無機錯体系材料、有機ケミカルハイドライド等の容器が研究されている。このように、近年、水素は種々の産業において注目されつつあり、その需要は大きく増大することが予想されている。【０００４】
従来から知られている水素を製造する方法としては、例えば、コークス炉ガスから水素を分離回収する方法、高炉ガスから水素を分離回収する方法、石油精製コンビナートで発生するナフサ改質ガスから水素を分離回収する方法、塩電界から発生する水素を分離回収する方法、水の電気分解により水素を製造する方法等が挙げられる。また、最近では、メタノール改質ガスから水素を分離回収する方法、あるいは天然ガス及びメタンガス改質から水素を分離回収する方法等の技術が確立し実用化されている。【０００５】
最近の新しい取り組みとしては、水素発酵菌を使用した藻類による水素製造方法、パワートゥガス（Ｐｏｗｅｒ  ｔｏ  Ｇａｓ）と呼ばれる太陽光発電、風力発電及び小水力発電からの電力を利用した水の電気分解による水素製造方法、並びに、バイオマスの熱分解ガスにより得られた水素の分離回収方法等が提案されており、一部実証化されている。【０００６】
水素の貯蔵技術及び輸送技術としては、高圧ガスボンベに充填して貯蔵、輸送する方法、及び、ナフタレン又はトルエン等の有機溶剤を水素化して、例えば、ナフタレンであればテトラリンとして、トルエンであればメチルシクロヘキサンとして輸送し、需要先で、夫々、ナフタレンと水素、又は、トルエンと水素とに化学的に分離して、水素を使用する方法等が提案されている。【０００７】
上記のような水素を製造する方法においては、水の電気分解以外の方法では、得られた水素を他のガス、例えば、二酸化炭素、一酸化炭素、メタン等の炭化水素ガス、又はトルエン、ナフタレン等から分離回収する必要がある。そして、このような水素ガスを他のガスから分離回収する方法が種々提案されている。【０００８】
二酸化炭素、窒素、水素及び一酸化炭素を含む高炉ガスについてのガス分離方法であって、二酸化炭素の吸着容量が最も大きく、かつ水素の吸着容量が一酸化炭素及び窒素の各々の吸着容量よりも小さい吸着剤、例えば、活性炭が充填された複数の吸着塔を用いて行う圧力変動吸着式ガス分離法、例えば、ＰＳＡ（Pressure Swing Adsorption）により、高圧状態で、高炉ガス中の主として二酸化炭素を上記の吸着剤に吸着させ、非吸着ガスとして、主として水素を回収する高炉ガスの分離方法が開示されている（特許文献１）。実施例においては、３塔の吸着塔を備えた、１段階方式のＰＳＡによる分離方法及びその装置が使用されており、そして、それにより高炉ガスからの二酸化炭素及び水素の分離が実施されている。該方法は１段階方式であり、圧力は３００ｋＰａと比較的低いものの、回収されたガス中の水素濃度は６０〜７０％と高いものではなかった。【０００９】
炭化水素と水とから水素を生成する改質反応を促進する改質触媒と、二酸化炭素吸収剤とを内蔵する改質反応管と、前記改質反応管に原料ガスを供給する供給部と、  前記改質反応管から出力される改質ガスを、水素濃度を高めた製品ガスと、非水素成分の濃度を高めたオフガスとに分離する精製部と、前記精製部からオフガスを前記供給部へ戻す戻し部と、前記改質反応管を減圧することにより前記改質反応管から二酸化炭素リッチガスを取り出す二酸化炭素取り出し部とを有することを特徴とする水素製造装置が開示されている（特許文献２）。この装置は、改質反応により生成する二酸化炭素を改質反応管内部で吸着させることにより、二酸化炭素濃度を低減させて、改質ガス中の水素を高濃度化させるものである。そのために、改質反応管内に二酸化炭素吸収材を充填する必要があり、かつ、該二酸化炭素吸収材を再生するために改質反応管を高温にする必要があった。【００１０】
炭化水素を原料として改質装置により水素含有ガスを製造し、製造された水素含有ガスを水素精製装置（ＰＳＡ）により水素と水素以外のガス成分が濃縮された濃縮不純物ガスとに分離し、分離した水素を高純度水素として回収する水素製造装置において、前記濃縮不純物ガス中の可燃性成分を燃焼装置により燃焼し、燃焼ガス中の二酸化炭素を脱炭酸装置により除去することを特徴とする水素製造装置における二酸化炭素排出量の低減方法が開示されている（特許文献３）。ここで、脱炭酸装置には二酸化炭素吸着剤、例えば、酸化カルシウム吸着剤が充填されており、二酸化炭素を吸着除去することはできるが、吸着した二酸化炭素の再利用ができない。加えて、使用後の吸着剤はセメント固化材料として再利用は可能であるが、吸着剤としての再利用ができないという問題があった。【００１１】
液化天然ガスを供給形態とする天然ガスを水蒸気改質して水素に富む改質ガスとし、この改質ガスから水素を分離精製し、水素の精製工程で分離された可燃物を含むオフガスを主燃料として改質工程での燃焼加熱に用いる水素製造方法において、改質工程でのオフガス燃焼のための酸化剤として、液化天然ガスの液化冷熱を利用して深冷分離した純酸素又は高濃度の酸素を導入し、この燃焼で発生する燃焼排ガス中の炭酸ガスを高濃度にして、燃焼排ガスから炭酸ガスを容易に液体状態で分離・回収し、分離精製された水素を液化天然ガスで予冷却した後、この水素を深冷空気分離で得られた液化窒素で冷却して液化し、水素の予冷却に用いた後の液化天然ガスを炭酸ガスの液化に利用して、水素の改質工程に供給することを特徴とする液化ＣＯ２回収を伴う水素製造方法が開示されている（特許文献４）。この方法は液化天然ガスを気化させる際に発生する冷熱を利用するため、使用場所が限定されるという問題があった。【００１２】
含炭素燃料から水素を製造するとともに二酸化炭素を回収する水素製造および二酸化炭素回収方法であって、含炭素燃料を改質して水素と二酸化炭素を含有する水素含有ガスを得る水素含有ガス製造工程；圧力スウィング吸着装置を用いて、該水素含有ガスを、水素が富化されたガスである第一の水素富化ガスと、水素以外の成分が富化されたガスであるＰＳＡオフガスとに分離するＰＳＡ工程；二酸化炭素分離膜を用いて、該ＰＳＡオフガスを、二酸化炭素が富化されたガスである二酸化炭素富化ガスと、二酸化炭素以外の成分が富化されたガスである二酸化炭素分離膜オフガスとに分離する二酸化炭素膜分離工程；および、水素分離膜を用いて、該二酸化炭素分離膜オフガスを、水素が富化されたガスである第二の水素富化ガスと、水素以外の成分が富化されたガスである水素分離膜オフガスとに分離する水素膜分離工程を有する水素製造および二酸化炭素回収方法が開示されている（特許文献５）。該方法は、１段階方式のＰＳＡによる分離方法及びその装置を使用するものであり、そして、ＰＳＡから排出されたオフガスを、更に、二酸化炭素分離膜、次いで、水素分離膜を使用して分離することにより、水素富化ガスと水素以外の成分が富化されたガスに分離するものである。【００１３】
不純ガスを含む水素ガスを、水素吸蔵合金を用いて高純度化する方法が提案されている（特許文献６）。該方法は、水素吸蔵合金に不純物を含む水素ガスを供給して水素ガスを吸蔵させ、不純物を除去したのち、水素吸蔵合金を加熱して水素を放出するものであり、圧力変化だけでなく加熱操作も必要となる。また、改質ガスからＣＯを除去する第１の除去工程と、得られたＣＯ除去ガスからＣＯ以外の不要ガスを除去する第２の除去工程と、得られた高純度水素をバッファタンクに貯蔵する一時貯蔵工程と、第２の除去工程からのオフガスから水素を回収する水素吸蔵放出工程を備え、上記の高純度水素及び水素吸蔵放出工程からの水素を、上記工程の吸着剤の再生用洗浄ガス及び吸着塔の昇圧用ガスとして使用する方法が提案されている（特許文献７）。該方法は、製品水素の損失を低減するとともに、改質ガスから高い回収率で高純度水素を回収しようとするものである。しかし、該方法においては、水素吸蔵合金に吸蔵した水素は吸着剤の再生用に使用されることから、回収される水素量はどうしても低いものとならざるを得ない。また、水素吸蔵合金からの水素放出温度は２００℃という高い温度を使用している。
【先行技術文献】
【特許文献】
【００１４】
【特許文献１】特許第５６４７３８８号公報
【特許文献２】特許第５１３４２５２号公報
【特許文献３】特開２００４−２９２２４０号公報
【特許文献４】特許第３６７０２２９号公報
【特許文献５】特許第５０３９４０８号公報
【特許文献６】特許第３８９７８５４号公報
【特許文献７】特許第５６９０１６５号公報
【特許文献８】国際公開第２０１５／０１１８２６号
【特許文献９】国際出願ＪＰ２０１５／０８０４５２号
【特許文献１０】特許第４２４６４５６号公報
【特許文献１１】特許第５４６３０５０号公報
【発明の概要】
【発明が解決しようとする課題】
【００１５】
本発明は、バイオマスを熱処理することにより得た熱分解ガスから、比較的低い圧力を使用して、二酸化炭素、一酸化炭素、メタン等の炭化水素ガスを吸着除去して、高濃度の水素ガスを効率よく回収することができるばかりではなく、同時に、回収した高濃度の水素ガスを所定の容器、好ましくは、水素を燃料とする燃料電池を搭載した機器の水素貯蔵容器として、そのまま使用可能なカートリッジ形式の容器に貯蔵し得る、水素回収方法を提供するものである。
【課題を解決するための手段】
【００１６】
上記の従来技術は、水素と、二酸化炭素、一酸化炭素及びメタン等の炭化水素ガスとを含む混合ガスから、水素及び二酸化炭素を分離回収する方法であり、分離装置としては、吸着塔を複数並列に設置して使用する、いわゆる多塔式一段吸着分離方式のＰＳＡ装置を使用するものである。更に、二酸化炭素の分離又は除去を促進するために、該ＰＳＡ装置に加えて、別途、吸着剤又は分離膜を組み合わせて使用するものである。上記の多塔式一段吸着分離方式のＰＳＡ装置では、比較的低い圧力で水素を分離回収することはできるが、回収されたガス中の水素濃度は十分に高いものとは言えなかった。また、圧力をあまり高くしたのでは、操業及び装置コストが増大するのみならず、操業の安全性の面からも好ましいものとは言えなかった。そこで、水素濃度を高めるために、吸着剤又は分離膜を組み合わせて使用することが考えられたが、これでは、やはりコスト高を生じ好ましいものとは言えなかった。【００１７】
上記問題を解決するために、本発明者らは、バイオマスを熱処理することにより得た熱分解ガスから水素を回収する方法であって、上記熱分解ガスから、加圧下において二酸化炭素を吸着除去して、該熱分解ガスを精製する第１精製段階、及び、第１精製段階から得た精製ガスを、第１精製段階における圧力を維持したまま更に昇圧して、該精製ガスから、加圧下において水素以外のガスを吸着除去して更に精製することにより、該精製ガスから水素を回収する第２精製段階を含み、かつ、上記第１精製段階において吸着除去した二酸化炭素を回収することを特徴とする水素回収方法を、既に出願した（特許文献８）。該方法によれば、比較的低い圧力で、バイオマス熱分解ガスから、高濃度の水素を回収することが可能である。【００１８】
更に本発明者らは、上記のような、いわゆる多塔式二段吸着分離方式のＰＳＡ装置による水素回収方法について、第２精製段階における圧力を、第１精製段階における圧力以下としても、好ましくは、第１精製段階及び第２精製段階の両者の圧力を、０．１５ＭＰａ以上０．６ＭＰａ以下という低い圧力にしても、バイオマス熱分解ガスから、二酸化炭素、一酸化炭素及びメタン等の炭化水素ガス等を良好に分離することができて、高い水素濃度を有するガスを回収し得ることを見出し、既に出願した（特許文献９）。該方法によれば、上記特許文献８記載の方法に比べて、更に低い圧力で、バイオマス熱分解ガスから、高濃度の水素を回収することが可能であることから、より効率的かつ経済的な操業が可能である。【００１９】
本発明者らは、これら特許文献８及び９記載の方法を更に改良すべく、更なる検討を試みた。その結果、バイオマス熱分解ガスを精製して水素を回収するばかりではなく、高濃度水素の回収と同時に貯蔵を実施できれば、水素の回収と貯蔵並びにその利用をより効率的に行うことができるのではないかと考えた。しかし、従来のように高圧ガスボンベに貯蔵するのでは取扱いが容易ではない。そこで、本発明者らは、水素吸蔵合金を使用して、水素吸蔵合金を充填した容器に水素を貯蔵することに思い至った。好ましくは、水素吸蔵合金を充填した容器を、水素を燃料とする燃料電池を搭載した機器の水素貯蔵容器として、そのまま使用可能なカートリッジ形式すれば、水素を貯蔵した容器を、そのまま、所定の用途において使用可能なことから、著しく効率的に、水素の精製から使用までをストリームライン化し得ることを見出し、本発明を完成するに至った。【００２０】
即ち、本発明は、
（１）バイオマスを熱処理することにより得た熱分解ガスから水素を回収する方法であって、上記熱分解ガスから、加圧下において二酸化炭素を主として含むガスを吸着除去して、該熱分解ガスを精製する第１精製段階、及び、第１精製段階から得た精製ガスを、第１精製段階における圧力以下の圧力で、該精製ガスから、加圧下において二酸化炭素を含むガスを更に吸着除去して精製することにより、該精製ガスから水素を主として含むガスを回収する第２精製段階を含み、かつ、第２精製段階から回収された、水素を主として含むガスを、水素吸蔵合金が充填された容器に供給して、該容器中に高純度水素を貯蔵する水素貯蔵段階を更に含むことを特徴とする水素回収方法である。【００２１】
好ましい態様として、
（２）上記の水素吸蔵合金が充填された容器が、水素を燃料とする燃料電池を搭載した機器の水素貯蔵容器として、そのまま使用可能なカートリッジ形式である、上記（１）記載の水素回収方法、
（３）上記の水素を燃料とする燃料電池を搭載した機器が、自動車、バックアップ電源、無線機、携帯電話機、無人航空機及び家庭用熱電気供給システムより成る群から選ばれる、上記（２）記載の水素回収方法、
（４）上記水素吸蔵合金が、ＬａＮｉ５、ＬａＮｉ4.7Al0.3、TiFe 0.9Mn0.1、MmＮｉ4.15Fe0.35、ＣａＮｉ５、ＴｉＣｒＶ及びLm-Ni系合金より成る群から選ばれる一つ以上である、上記（１）〜（３）のいずれか一つに記載の水素回収方法、
（５）上記水素貯蔵段階における圧力が、０．１５ＭＰａ以上０．６ＭＰａ以下である、上記（１）〜（４）のいずれか一つに記載の水素回収方法、
（６）上記水素貯蔵段階における圧力が、０．２ＭＰａ以上０．６ＭＰａ以下である、上記（１）〜（４）のいずれか一つに記載の水素回収方法、
（７）上記水素貯蔵段階における圧力が、０．２ＭＰａ以上０．５ＭＰａ以下である、上記（１）〜（４）のいずれか一つに記載の水素回収方法、
（８）上記水素貯蔵段階が、２器以上の、水素吸蔵合金が充填された容器を備えており、ここで、第２精製段階から回収された、水素を主として含むガス中の水素を、一の、水素吸蔵合金が充填された容器中の水素吸蔵合金に吸蔵せしめて、該容器に貯蔵し、次いで、他の一の、水素吸蔵合金が充填された容器に切り替えて、水素を主として含むガス中の水素を該水素吸蔵合金に吸蔵せしめて、該容器に貯蔵しつつ、既に、水素の貯蔵を完了した上記の一の容器を取り除いて、新たな水素吸蔵合金が充填された容器と交換することにより、水素の貯蔵を継続する、上記（１）〜（７）のいずれか一つに記載の水素回収方法、
（９）上記水素貯蔵段階が、２〜５器の、水素吸蔵合金が充填された容器を備える、上記（１）〜（８）のいずれか一つに記載の方法、
（１０）上記の水素吸蔵合金が充填された容器が、冷却及び／又は加熱可能な設備を備える、上記（１）〜（９）のいずれか一つに記載の方法、
（１１）上記第１精製段階における圧力が、０．１５ＭＰａ以上０．６ＭＰａ以下である、上記（１）〜（１０）のいずれか一つに記載の方法、
（１２）上記第１精製段階における圧力が、０．２ＭＰａ以上０．６ＭＰａ以下である、上記（１）〜（１０）のいずれか一つに記載の方法、
（１３）上記第１精製段階における圧力が、０．２ＭＰａ以上０．５ＭＰａ以下である、上記（１）〜（１０）のいずれか一つに記載の方法、
（１４）上記第２精製段階における圧力が、０．１５ＭＰａ以上０．６ＭＰａ以下である、上記（１）〜（１３）のいずれか一つに記載の方法、
（１５）上記第２精製段階における圧力が、０．２ＭＰａ以上０．６ＭＰａ以下である、上記（１）〜（１３）のいずれか一つに記載の方法、
（１６）上記第２精製段階における圧力が、０．２ＭＰａ以上０．５ＭＰａ以下である、上記（１）〜（１３）のいずれか一つに記載の方法、
（１７）上記第１精製段階における圧力が、０．１５ＭＰａ以上０．６ＭＰａ以下であり、かつ、上記第２精製段階における圧力が、０．１５ＭＰａ以上０．６ＭＰａ以下である、上記（１）〜（１６）のいずれか一つに記載の方法、
（１８）上記第１精製段階における圧力が、０．２ＭＰａ以上０．６ＭＰａ以下であり、かつ、上記第２精製段階における圧力が、０．２ＭＰａ以上０．６ＭＰａ以下である、上記（１）〜（１６）のいずれか一つに記載の方法、
（１９）上記第１精製段階における圧力が、０．２ＭＰａ以上０．６ＭＰａ以下であり、かつ、上記第２精製段階における圧力が、０．２ＭＰａ以上０．５ＭＰａ以下である、上記（１）〜（１６）のいずれか一つに記載の方法、
（２０）上記第１精製段階、第２精製段階及び水素貯蔵段階における温度が、いずれも、０〜１００℃の範囲である、上記（１）〜（１９）のいずれか一つに記載の方法、
（２１）上記第１精製段階、第２精製段階及び水素貯蔵段階における温度が、いずれも、１０〜４０℃の範囲である、上記（１）〜（１９）のいずれか一つに記載の方法、
（２２）上記第１精製段階、第２精製段階及び水素貯蔵段階における温度が、いずれも、環境温度である、上記（１）〜（１９）のいずれか一つに記載の方法、
（２３）上記第１精製段階において吸着除去した二酸化炭素を主として含むガスを回収する、上記（１）〜（２２）のいずれか一つに記載の水素回収方法、
（２４）上記第１精製段階における圧力と、上記第２精製段階における圧力との差圧が、０〜０．４５ＭＰａである、上記（１）〜（２３）のいずれか一つに記載の水素回収方法、
（２５）上記第１精製段階における圧力と、上記第２精製段階における圧力との差圧が、０〜０．４ＭＰａである、上記（１）〜（２３）のいずれか一つに記載の水素回収方法、
（２６）上記第１精製段階における圧力と、上記第２精製段階における圧力との差圧が、０〜０．３ＭＰａである、上記（１）〜（２３）のいずれか一つに記載の水素回収方法、
（２７）上記第１精製段階における圧力と、上記第２精製段階における圧力との差圧が、０〜０．２ＭＰａである、上記（１）〜（２３）のいずれか一つに記載の水素回収方法、
（２８）上記第１精製段階における圧力と、上記第２精製段階における圧力との差圧が、０〜０．１ＭＰａである、上記（１）〜（２３）のいずれか一つに記載の水素回収方法、
（２９）上記第１精製段階が２塔以上の吸着塔を備えており、ここで、一の吸着塔において、二酸化炭素を主として含むガスを吸着除去して熱分解ガスを精製し、次いで、他の一の吸着塔に切り替えて、二酸化炭素を主として含むガスを吸着除去して熱分解ガスを精製しつつ、既に、二酸化炭素を主として含むガスを吸着除去した上記一の吸着塔において、吸着除去した二酸化炭素を主として含むガスを、吸着塔内の圧力を低下させることにより脱着回収する、上記（１）〜（２８）のいずれか一つに記載の水素回収方法、
（３０）上記第１精製段階が２〜５塔の吸着塔を備える、上記（１）〜（２９）のいずれか一つに記載の方法、
（３１）上記第２精製段階が２塔以上の吸着塔を備えており、ここで、一の吸着塔において、二酸化炭素を含むガスを吸着除去して、第１精製段階において精製された熱分解ガスを更に精製し、次いで、他の一の吸着塔に切り替えて、二酸化炭素を含むガスを吸着除去して、第１精製段階において精製された熱分解ガスを更に精製しつつ、既に、二酸化炭素を含むガスを吸着除去した上記一の吸着塔において、吸着除去した二酸化炭素を含むガスを、吸着塔内の圧力を低下させることにより脱着回収する、上記（１）〜（３０）のいずれか一つに記載の水素回収方法、
（３２）上記第２精製段階が２〜５塔の吸着塔を備える、上記（１）〜（３１）のいずれか一つに記載の方法、
（３３）上記第１精製段階及び第２精製段階が、いずれも圧力変動吸着（ＰＳＡ）装置により構成される、上記（１）〜（３２）のいずれか一つに記載の方法、
（３４）上記第１精製段階において二酸化炭素を主として含むガスの吸着除去に使用する吸着剤が、イモゴライト、非晶質アルミニウムケイ酸塩、活性炭、ゼオライト及び活性アルミナより成る群から選ばれる１つ以上である、上記（１）〜（３３）のいずれか一つに記載の方法、
（３５）上記第１精製段階において二酸化炭素を主として含むガスの吸着除去に使用する吸着剤が、イモゴライトである、上記（１）〜（３３）のいずれか一つに記載の方法、
（３６）上記第２精製段階において二酸化炭素を含むガスの吸着除去に使用する吸着剤が、イモゴライト、非晶質アルミニウムケイ酸塩、活性炭、ゼオライト及び活性アルミナより成る群から選ばれる１つ以上である、上記（１）〜（３５）のいずれか一つに記載の方法、
（３７）上記第２精製段階において二酸化炭素を含むガスの吸着除去に使用する吸着剤が、活性炭又はゼオライトである、上記（１）〜（３５）のいずれか一つに記載の方法、
（３８）上記第２精製段階において吸着除去される二酸化炭素を含むガスが、水素、二酸化炭素及びメタンを含むガスである、上記（１）〜（３７）のいずれか一つに記載の方法、
（３９）上記熱分解ガスが、バイオマスを熱処理することにより得た熱分解ガスを、更に、スチーム改質して得たガスを包含する、上記（１）〜（３８）のいずれか一つに記載の方法
を挙げることができる。
【発明の効果】
【００２２】
本発明の水素回収方法は、比較的低い圧力を使用して、高濃度の水素ガスを回収することができ、加えて、従来技術において使用していたような特殊な物質又は装置、例えば、吸着剤、分離膜等を組み合わせる必要がないことから、消費電力量等の操業コストを大幅に削減し得るばかりではなく、装置コストの大幅な削減にも寄与し得る。加えて、操作圧力が低いことから、操業における安全性を著しく高めることができる。また、全体として消費電力量を低減し得ることから、間接的に二酸化炭素の発生量の軽減にも貢献することができる。とりわけ、本発明の水素回収方法においては、水素の回収と貯蔵とを同時に実施することから、また、好ましくは、水素の貯蔵を、燃料電池を搭載した機器の水素貯蔵容器として、そのまま使用可能なカートリッジ形式の容器に行うことから、極めて効率的に水素の回収と貯蔵並びにその利用を図ることができる。
【図面の簡単な説明】
【００２３】
【図１】図１は、本発明の水素回収方法の全体フローを示した概略図である。
【図２】図２は、本発明の水素回収方法に使用し得る水素精製貯蔵装置（第１精製段階、第２精製段階及び水素貯蔵段階）の一実施態様の概略図である。
【発明を実施するための形態】
【００２４】
本発明の水素回収方法は、バイオマスを熱処理することにより得た熱分解ガスから、二酸化炭素を主として含むガスを吸着除去する第１精製段階、及び、第１精製段階で得た精製ガスから、二酸化炭素を含むガスを吸着除去する第２精製段階、並びに、第２精製段階から回収された、水素を主として含むガスから、高純度水素を水素吸蔵合金に吸蔵せしめて貯蔵する水素貯蔵段階を含む。図１に示すように、バイオマス（ａ）がバイオマス熱処理段階（ＩＩＩ）（熱処理装置）に装入されて熱分解ガス（ｂ）が生成される。ここで、熱分解ガス（ｂ）は、バイオマスを熱処理することにより得た熱分解ガスを、更に、スチーム改質して得たガス、即ち、改質ガスであってもよい。次いで、生成された熱分解ガス（ｂ）が、第１精製段階（Ｉ）に装入されて、ここで、該熱分解ガス（ｂ）中に含まれる二酸化炭素を主として含むガス（ｅ）、例えば、主として二酸化炭素を含み、その他、一酸化炭素、メタン及び水素等を含むガスが、吸着剤により吸着されて除去される。二酸化炭素を主として含むガス（ｅ）が除去された精製ガス（以下、「第１精製ガス」と言うことがある。）（ｃ）は、次いで、第２精製段階（ＩＩ）に装入されて、ここでは、二酸化炭素を含むガス（ｆ）、例えば、水素、二酸化炭素及びメタン、任意的に一酸化炭素等を含むガスが吸着剤により吸着除去される。一方、第１精製段階（Ｉ）において吸着された、二酸化炭素を主として含むガス（ｅ）、及び、第２精製段階（ＩＩ）において吸着された、二酸化炭素を含むガス（ｆ）は、吸着剤から脱着されて別途回収される。二酸化炭素を主として含むガス（ｅ）及び二酸化炭素を含むガス（ｆ）が除去された、水素を主として含むガス（以下、「第２精製ガス」と言うことがある。）（ｄ）は、次いで、水素貯蔵段階（ＩＶ）に装入されて、ここでは、ほぼ水素のみが水素吸蔵合金に吸蔵されて高純度水素（ｈ）が貯蔵され、二酸化炭素を含む排ガス（以下、「水素吸蔵段階オフガス」と言うことがある。）（ｇ）が排出される。ここで、二酸化炭素を主として含むガス（ｅ）とは、該ガス中に体積比で二酸化炭素を最も多く含むガスを言い、二酸化炭素以外には、一酸化炭素、メタン及び水素を含み、その他、硫化水素及び硫化カルボニル等の硫黄化合物ガス、窒素化合物ガス等を含むこともある。二酸化炭素を含むガス（ｆ）とは、水素、二酸化炭素及びメタンを含むガスであり、その他、一酸化炭素、硫黄化合物ガス、窒素化合物ガス等を含むこともある。また、水素吸蔵段階オフガス（ｇ）は、該ガス中に体積比で二酸化炭素を最も多く含み、その他、メタン、並びに、微量の水素及び一酸化炭素を含むことがある。
【００２５】
第１精製段階においては、バイオマス熱分解ガスから、まず、主として二酸化炭素（二酸化炭素を主として含むガス）が吸着除去される。また、バイオマス熱分解ガス中の水分も吸着除去され得る。該吸着除去は加圧下において実行される。該圧力は、上限が、好ましくは０．６ＭＰａであり、より好ましくは０．５ＭＰａであり、下限が、好ましくは０．１５ＭＰａ、より好ましくは０．２ＭＰａである。上記下限未満では、吸着剤の吸着能力が低下するため好ましくない。また、上記下限未満においても、二酸化炭素を主として含むガスの吸着及び脱着は可能ではあるが、吸着能力が低下するため多量の吸着剤を必要とすることから、吸着層が過大となる。一方、上記上限を超えては、加圧に多大な動力を必要とするため好ましくない。また、第１精製段階における操作温度、即ち、二酸化炭素、一酸化炭素及びメタン等の炭化水素ガスを同時に吸着せしめる操作温度は、好ましくは０〜１００℃であり、より好ましくは１０〜４０℃である。該操作は、通常、環境温度で実行される。
【００２６】
第１精製段階における吸着剤としては、好ましくは、イモゴライト、非晶質アルミニウムケイ酸塩、活性炭、ゼオライト及び活性アルミナより成る群から選ばれる１つ以上、より好ましくは、イモゴライト、非晶質アルミニウムケイ酸塩、活性炭及びゼオライトより成る群から選ばれる１つ以上が使用される。これらを単独層として、又は、複数積層して使用することができる。更に好ましくは、イモゴライトの単独層、又は、非晶質アルミニウムケイ酸塩の単独層が使用される。ここで、非晶質アルミニウムケイ酸塩としては、好ましくは、合成非晶質アルミニウムケイ酸塩（合成イモゴライト）が使用される。合成非晶質アルミニウムケイ酸塩としては、市販品、例えば、戸田工業株式会社製ハスクレイ（登録商標）を使用することができる。
【００２７】
第１精製段階においては、バイオマス熱分解ガス中に存在する二酸化炭素の３０〜８０体積％を除去することができる。通常、バイオマス熱分解ガス中には、二酸化炭素は２０〜４０体積％存在していることから、第１精製段階における精製により、バイオマス熱分解ガス中に存在している二酸化炭素の体積を約５〜３５体積％に減らすことができる。このようにして、第１精製段階において吸着除去された二酸化炭素及びその他のガス（二酸化炭素を主として含むガス）は、塔内圧力を常圧まで低下させることにより、吸着剤から脱着されて回収される。
【００２８】
第１精製段階は、好ましくは圧力変動吸着（ＰＳＡ）装置により構成されている。第１精製段階においては、上記吸着剤が充填されている吸着塔（ＰＳＡ吸着塔）が、好ましくは２塔以上、より好ましくは２〜５塔備えられている。
【００２９】
第１精製段階における操作方法としては、主として下記の２種類が挙げられる。一の方法として、いわゆる連続法が挙げられる。バイオマス熱分解ガスが、上記圧力に加圧されて、同一の圧力に保持されたまま、一の吸着塔に所定時間連続的に流通され、該吸着塔において、二酸化炭素を主として含むガス、及び、任意的に水が吸着剤に吸着されて除去され、未吸着のガス、即ち、精製ガスが連続的に取り出される。次いで、他の一の吸着塔に切り替えられて、上記と同様に、バイオマス熱分解ガスが所定時間連続的に流通されて、該他の一の吸着塔において、二酸化炭素を主として含むガスが吸着されて除去され、精製ガスが連続的に取り出される。その際、既に吸着操作が終了している上記一の吸着塔が減圧されて、吸着されている二酸化炭素を主として含むガスが脱着されて回収される。その後、該一の吸着塔は、必要なら吸着剤が再生されて、再度、バイオマス熱分解ガスが流通される。これらの操作が順次繰り返される方法である。
【００３０】
上記の連続法において、上記の一の吸着塔から他の一の吸着塔への切り替えは、一の吸着塔に充填された吸着剤による二酸化炭素等の吸着能力の低下時間（破過時間）を考慮して、該吸着能力が低下しない範囲内の時間で行われる。該時間は、バイオマス熱分解ガスの処理量及びその中の二酸化炭素等の量、吸着塔の容量、その中に充填されている吸着剤の種類及び量等に依存するが、通常、２〜３０分間程度である。該時間は、通常、除去後の第１精製ガス中の二酸化炭素濃度、及び、第１精製段階で吸着除去して回収されたガス中の二酸化炭素濃度を測定し、除去後の第１精製ガス中の二酸化炭素濃度が最小になるように、予め、実験的に決定される。あるいは又は加えて、吸着塔から流出する第１精製ガス中の水素又は二酸化炭素濃度を連続的又は断続的に測定し、第１精製ガス中の水素濃度が所定値未満になった時、あるいは二酸化炭素濃度が所定値を超えた時に、一の吸着塔から他の一の吸着塔への切り替えを実施することもできる。次いで、他の一の吸着塔へのバイオマス熱分解ガスの装入が開始された後、既に、二酸化炭素を主として含むガスを吸着除去した上記一の吸着塔において、吸着除去した二酸化炭素を主として含むガスを、塔内圧力を、好ましくは略大気圧まで低下させることにより吸着剤から脱着して回収する。
【００３１】
他の一の方法としては、いわゆる半連続法が挙げられる。バイオマス熱分解ガスが、一の吸着塔に上記圧力に加圧されて充填され、該圧力で所定時間保持されて、該吸着塔において、二酸化炭素を主として含むガス、及び、任意的に水が吸着剤に吸着されて除去される。次いで、他の一の吸着塔に切り替えられて、上記と同様に、バイオマス熱分解ガスが充填及び所定時間保持されて、該他の一の吸着塔において、二酸化炭素を主として含むガスが吸着されて除去される。他の一の吸着塔に切り替えられた後、既に吸着操作が終了している上記一の吸着塔が所定圧力まで減圧されて、未吸着のガス、即ち、精製ガスが取り出される。その後、更に、上記一の吸着塔が減圧されて、吸着されている二酸化炭素を主として含むガスが、脱着されて回収される。その後、該一の吸着塔は、必要なら吸着剤が再生されて、再度、バイオマス熱分解ガスが充填及び保持される。これらの操作が順次繰り返される方法である。
【００３２】
上記の半連続法においては、上記の一の吸着塔から他の一の吸着塔への切り替えは、一の吸着塔に充填された吸着剤による二酸化炭素等の吸着能力と、充填されたバイオマス熱分解ガス中の二酸化炭素等の量との関係を考慮して、充填された吸着剤が、二酸化炭素等を吸着するために十分な時間で実施される。該時間は、バイオマス熱分解ガスの充填量及びその中の二酸化炭素等の量、吸着塔の容量、その中に充填されている吸着剤の種類及び量等に依存するが、通常、２〜３０分間程度である。該時間は、通常、吸着除去後の第１精製ガス中の二酸化炭素濃度、及び、第１精製段階で吸着除去して回収されたガス中の二酸化炭素濃度を測定し、除去後の第１精製ガス中の二酸化炭素濃度が最小になるように、予め、実験的に決定される。あるいは又は加えて、吸着塔内のガス中の水素又は二酸化炭素濃度を連続的又は断続的に測定し、吸着塔内のガス中の水素濃度が所定値を超えた時、あるいは二酸化炭素濃度が所定値未満になった時に、一の吸着塔から他の一の吸着塔への切り替えを実施することもできる。次いで、一の吸着塔における吸着操作が終了した後、一の吸着塔の圧力が所定圧力に減圧されて、未吸着のガス、即ち、精製ガスが一の吸着塔から取り出される。該所定圧力は、充填した吸着剤の種類、細孔容積及び比表面積等、吸着操作時の最大圧力、並びに、操作温度等を考慮して、既に吸着除去された二酸化炭素等のガスが脱着されない範囲で、予め、実験的に決定される。通常、０．１５〜０．３ＭＰａ程度である。次いで、該一の吸着塔の塔内圧力を、好ましくは略大気圧まで低下させることにより、吸着除去された二酸化炭素を主として含むガスを吸着剤から脱着して回収する。
【００３３】
上記のようにして、第１精製段階から得られた精製ガス（第１精製ガス）は、第１精製段階における上記圧力が維持されたまま、又は、上記圧力以下に減圧されて、第２精製段階へと装入される。この際、第１精製段階と第２精製段階との間に容器を設けて、一端、第１精製ガスを減圧し、好ましくは０．１〜０．３ＭＰａ、より好ましくは０．１〜０．２ＭＰａに減圧し、次いで、加圧装置、例えば、コンプレッサーにより、再度昇圧して、第２精製段階へと装入することもできる。
【００３４】
第２精製段階においては、第１精製ガスから、二酸化炭素を含むガス、例えば、水素、二酸化炭素及びメタン、任意的に一酸化炭素等を含むガスが吸着除去される。また、硫黄化合物ガス、窒素化合物ガス等が含まれていれば、これらも吸着除去される。第２精製段階における二酸化炭素を含むガスの吸着除去は、加圧下で実行される。該圧力は、上限が、好ましくは０．６ＭＰａであり、より好ましくは０．５ＭＰａであり、下限が、好ましくは０．１５ＭＰａ、より好ましくは０．２ＭＰａである。上記下限未満では、吸着剤の吸着能力が低下するため好ましくない。また、上記下限未満においても、水素以外のガス、例えば、主としてメタン、一酸化炭素等の吸着及び脱着は可能ではあるが、吸着能力が低下するため多量の吸着剤を必要とすることから、吸着層が過大となる。一方、上記上限を超えては、加圧に多大な動力を必要とするため好ましくない。上記の第１精製段階において二酸化炭素を主として含むガスを吸着除去する圧力と、第２精製段階において二酸化炭素を含むガスを吸着除去する圧力との差圧は、好ましくは０〜０．４５ＭＰａ、より好ましくは０〜０．４ＭＰａ、更に好ましくは０〜０．３ＭＰａ、最も好ましくは０〜０．１ＭＰａである。このような圧力差を採ることにより、第１精製段階及び第２精製段階におけるガスの吸着除去を効率的に実施することができる。また、第２精製段階の操作温度は、第１精製段階の操作温度と同一であり、好ましくは０〜１００℃であり、より好ましくは１０〜４０℃である。第２精製段階は、通常、環境温度で実行される。
【００３５】
第２精製段階における吸着剤としては、好ましくは、イモゴライト、非晶質アルミニウムケイ酸塩、活性炭、活性アルミナ及びゼオライトより成る群から選ばれる１つ以上が使用される。これらを単独層、又は、複数積層して使用することができる。より好ましくは、活性炭又はゼオライトの単独層が使用される。
【００３６】
第２精製段階は、好ましくは、高純度水素を回収するために使用される通常の水素圧力変動吸着（水素ＰＳＡ）装置により構成されている。第２精製段階においては、上記吸着剤が充填されている吸着塔（水素ＰＳＡ吸着塔）が、好ましくは２塔以上、より好ましくは２〜５塔備えられている。
【００３７】
第２精製段階における操作方法も、第１精製段階における操作方法と同じく連続法及び半連続法の２種類が挙げられる。連続法及び半連続法における吸着操作及び吸着塔の切り替え等の操作は、いずれも上記の第１精製段階において記載した操作と同様にして実施される。
【００３８】
本発明の水素回収方法においては、上記のように第１精製段階及び第２精製段階を組み合わせることにより、９０体積％以上の純度を持つ水素を回収することができる。
【００３９】
上記のようにして、第２精製段階から得られた精製ガス（第２精製ガス）は、第２精製段階における上記圧力が維持されたまま、又は、上記圧力以上に加圧され若しくは上記圧力以下に減圧されて、水素貯蔵段階へと装入される。この際、第２精製段階と水素貯蔵段階との間に容器を設けて、一端、第２精製ガスを減圧し、好ましくは０．１〜０．３ＭＰａ、より好ましくは０．１〜０．２ＭＰａに減圧し、次いで、加圧装置、例えば、コンプレッサーにより、再度昇圧して、水素貯蔵段階へと装入することもできる。
【００４０】
水素貯蔵段階においては、第２精製ガス中に含まれるほぼ水素のみが水素吸蔵合金に吸蔵されて貯蔵され、二酸化炭素を含むガス（水素吸蔵段階オフガス）が排出される。水素貯蔵段階における水素の水素吸蔵合金への吸蔵は、加圧下で実行される。該圧力は、使用する水素吸蔵合金の水素ガス解離平衡圧に依存するが、上限が、好ましくは０．６ＭＰａであり、より好ましくは０．５ＭＰａであり、下限が、好ましくは０．１５ＭＰａ、より好ましくは０．２ＭＰａである。上記下限未満では、水素吸蔵合金の吸蔵能力が低下するため好ましくない。一方、上記上限を超えては、加圧に多大な動力を必要とするため好ましくない。また、水素貯蔵段階の操作温度は、第１及び第２精製段階の操作温度と同一であり、好ましくは０〜１００℃であり、より好ましくは１０〜４０℃である。水素貯蔵段階は、通常、環境温度で実行される。
【００４１】
水素貯蔵段階において容器中に充填される水素吸蔵合金には、特に制限はないが、好ましくは、常温で水素を吸蔵しかつ放出し得るものが使用される。例えば、ＬａＮｉ５、ＬａＮｉ4.7Al0.3、TiFe 0.9Mn0.1、MmＮｉ4.15Fe0.35、ＣａＮｉ５、ＴｉＣｒＶ、Lm-Ni系合金等が挙げられ、好ましくは、常温で水素を吸蔵しかつ放出し得る、ＬａＮｉ５、ＣａＮｉ５、ＴｉＣｒＶ、Lm-Ni系合金等が挙げられる。これらを単独層、又は、複数積層して使用することができる。より好ましくは、Lm-Ni系合金の単独層が使用される。ここで、Mmはミッシュメタルを意味し、Lmはランタンリッチミッシュメタルを意味する。
【００４２】
水素貯蔵段階における操作方法も、第１及び第２精製段階における操作方法と同じく連続法及び半連続法の２種類が挙げられる。好ましくは、連続法が使用される。連続法においては、第２精製ガスが、上記圧力に加圧されて、同一の圧力に保持されたまま、水素吸蔵合金が充填された一の容器に所定時間連続的に流通され、該水素吸蔵合金が充填された容器において、ほぼ水素のみが水素吸蔵合金に吸蔵され、吸蔵されなかったガス、即ち、二酸化炭素を主体とする水素吸蔵段階オフガスが水素から分離されて、連続的に取り出される。次いで、水素吸蔵合金が充填された他の一の容器に切り替えられて、上記と同様に、第２精製ガスが所定時間連続的に流通されて、該他の一の容器において、ほぼ水素のみが水素吸蔵合金に吸蔵され、二酸化炭素を主体とする水素吸蔵段階オフガスが水素から分離されて、連続的に取り出される。このようにして、第２精製ガス中のほぼ水素のみが水素吸蔵合金に吸蔵されて該容器中に貯蔵される。水素の吸蔵が完了した容器は減圧されて、吸蔵された水素を放出することにより回収することができる。これらの操作を順次繰り返すことにより連続操作を継続することができる。
【００４３】
上記の連続法において、上記の水素吸蔵合金が充填された一の容器から、水素吸蔵合金が充填された他の一の容器への切り替えは、一の容器に充填された水素吸蔵合金による水素の吸蔵能力の低下時間を考慮して、該吸蔵能力が低下しない範囲内の時間で行われる。該時間は、第２精製ガスの処理量及びその中の水素の量、容器の容量、その中に充填されている水素吸蔵合金の種類及び量等に依存するが、通常、１〜３０分間程度である。該時間は、通常、水素を吸蔵した後の水素吸蔵段階オフガス中の水素濃度、及び、水素吸蔵段階で水素吸蔵合金に吸蔵されて回収されたガス中の水素濃度を測定し、水素吸蔵段階オフガス中の水素濃度が最小になるように、予め、実験的に決定される。あるいは又は加えて、水素吸蔵合金が充填された容器から流出する水素吸蔵段階オフガス中の水素及び／又は二酸化炭素濃度を連続的又は断続的に測定し、水素吸蔵段階オフガス中の水素濃度が所定値以上になった時、あるいは二酸化炭素濃度が所定値以下になったときに、一の容器から他の一の容器への切り替えを実施することもできる。次いで、水素吸蔵合金が充填された他の一の容器への第２精製ガスの装入が開始された後、既に、水素吸蔵合金に水素の吸蔵を完了した上記一の容器において、吸蔵した水素を、容器内圧力を、好ましくは略大気圧まで低下させることにより水素吸蔵合金から放出せしめて回収する。
【００４４】
上記において説明した連続法においては、水素吸蔵合金が充填された容器に貯蔵された水素を、その場で、即ち、本発明の方法を実施する装置の近隣で使用する場合に適している。かかる場合には、水素吸蔵合金が充填された容器は、装置中に設置したままで移動することがないことから、通常、塔式の容器が使用されることが好ましい。水素吸蔵合金が充填された容器に、一端貯蔵された水素は、直ちに取り出されて、配管等で移送されて使用される。より好ましくは、水素吸蔵合金が充填された容器は、水素を燃料とする燃料電池を搭載した機器の水素貯蔵容器として、そのまま使用可能なカートリッジ形式にされる。かかる場合においては、水素吸蔵合金に水素の吸蔵が完了して、水素が貯蔵された容器は、減圧されることなく装置から取り外され、次いで、新しい水素吸蔵合金が充填された容器が取り付けられて交換される。このようにして、装置の連続操作が実行される。そして、取り外された水素が貯蔵された容器は、直ちに、又は、保管された後、所定の用途に使用される。水素吸蔵合金が充填された容器は、燃料電池を搭載した機器の水素貯蔵容器と同一の形状等に設計される。燃料電池を搭載した機器としては、例えば、自動車、バックアップ電源、無線機、スマートフォン等の携帯電話機、ドローン等の無人航空機、及び、家庭用熱電気供給システム等が挙げられる。
【００４５】
バイオマス（ａ）を熱処理して熱分解ガス（ｂ）を製造する方法及び装置は公知である。例えば、有機系廃棄物等のバイオマスを非酸化性雰囲気下において５００〜６００℃で加熱し、発生した熱分解ガスを９００〜１，０００℃でスチームと混合せしめ、次いで、得た改質ガスを精製して水素を回収する方法（特許文献１０）、有機系廃棄物を非酸化性雰囲気下において４００〜７００℃で加熱し、発生した熱分解ガスを７００〜１，０００℃でスチームと混合せしめ、次いで、得た改質ガスを精製して水素含有ガスを製造する有機系廃棄物のガス化方法において、改質ガスの精製が、４００〜７００℃に保持された、アルミニウム酸化物及び／又はその成形体を含む層に改質ガスを通過させ、次いで、得られたガスを、更に、３５０〜５００℃に保持された、亜鉛酸化物、鉄酸化物、カルシウム酸化物及びこれらの成形体より成る群から選ばれる一つ以上の物質を含む層に通過させることにより実施され、次いで、精製後の改質ガスが、２００〜５００℃でシフト反応触媒層を通過されることを特徴とする有機系廃棄物のガス化方法（特許文献１１）等を使用することができる。熱分解ガス（ｂ）としては、上記方法等において得られた、スチームによる改質前の熱分解ガスを使用することができるが、該熱分解ガスをスチーム改質してより水素濃度を高くしたガスを使用することが好ましい。ここで、バイオマス（ａ）としては、特許文献９及び１０に記載されているものであれば特に制限されるものではないが、例えば、パームの木から発生する廃材（エンプティーフルーツバンチ：ＥＦＢ、ＥＦＢファイバー、パームカーネルシェル）、ココナッツシェル、やし殻、ジャトロファの木から発生する廃材、森林から発生する未利用廃木材、製材工場から発生する製材所廃材、古紙、稲わら、もみ殻、食品工場から発生する食品残渣、藻類、下水汚泥、有機汚泥等が挙げられる。
【００４６】
本発明における水素回収方法においては、本発明の効果を損なわない範囲で、更に、他の物質の精製工程をも含めることができる。例えば、バイオマスとして、セシウム等の放射性物質を含むものを使用した際には、本発明の二酸化炭素を吸着除去する第１精製段階に先立って、セシウム等の放射性物質を吸着除去する工程を設けることもできる。これにより、放射性廃棄物等を含むバイオマスからの水素の回収にも使用することができる。
【００４７】
以下、本発明を実施例により更に詳細に説明するが、本発明はこれら実施例により限定されるものではない。
【実施例】
【００４８】
実施例において使用したバイオマス原料は、下記の通りである。【００４９】
バイオマス原料としては、鉛筆製造廃木材（北星鉛筆株式会社製、アメリカ合衆国カリフォルニア州産インセンスシダー由来のもの）を使用した。該鉛筆製造廃木材は、おが粉状の形状であった。該鉛筆製造廃木材の性状を表１に示す。【００５０】
【表１】
0006651172.tif 000002
【００５１】
表１中、工業分析値は、ＪＩＳ  Ｍ８８１２に準拠して測定したものであり、元素分析値は、ＪＩＳ  Ｍ８８１９に準拠して測定したものである。但し、元素分析値中、硫黄及び塩素は、燃焼−イオンクロマトグラフ法［燃焼部：株式会社三菱化学アナリテック製Ａｕｔｏｍａｔｉｃ  Ｑｕｉｃｋ  Ｆｕｍａｃｅ  ＡＱＦ−１００（商標）、ガス吸収部：株式会社三菱化学アナリテック製Ｇａｓ  Ａｂｓｏｒｐｔｉｏｒ  Ｕｎｉｔｅ  ＧＡ−１００（商標）、検出部：ＤＩＯＮＥＸ社製イオンクロマトグラフ  Ｉｏｎ  Ｃｈｒｏｍａｔｏｇｒａｐｈｙ  Ｓｙｓｔｅｍ  ＩＣＳ−１０００（商標）］で測定したものである。なお、酸素は、１００質量％から酸素以外の元素量を差し引いて算出したものである。また、低位発熱量は、ＪＩＳ  Ｍ８８１４に準拠して測定したものである。ここで、全ての値は乾燥基準で算出したものである。【００５２】
（実施例１）
バイオマス原料の熱分解及びガス改質には、直径：５０ミリメートル、高さ：５００ミリメートルの円筒状石英管を熱分解反応器として使用し、かつ、直径：５０ミリメートル、高さ：５００ミリメートルの円筒状ステンレス製管を改質反応器として使用した。上記熱分解反応器に、約１グラム（乾燥重量）の上記鉛筆製造廃木材を装入し、アルゴンガスを５０ミリリットル／分で流通しつつ、５５０℃の温度で上記鉛筆製造廃木材の熱分解処理を実施した。次いで、得られた熱分解ガスの全量を上記改質反応器に送り込み、同時に、蒸留水を０．０４ミリリットル／分の量で上記改質反応器の加熱ゾーンに供給して蒸発させることにより水蒸気とし、９５０℃の温度で熱分解ガスの改質を実施した。これによりアルゴンガスと改質ガスとの混合ガスが８．２５リットル（０℃、１ａｔｍ基準）得られた。ここで、該混合ガス中、改質ガスが３．１８リットルであり、アルゴンガスが５．０７リットルであった。該混合ガスをガスクロマトグラフィー［島津製作所製ＧＣ−１４Ａ（商標）、キャリアーガス：アルゴン］を使用して分析した。該混合ガス中に含まれる改質ガスの組成は、下記の表２に示す通りであり、水素濃度は６１．４２体積％であり、一方、二酸化炭素濃度は２３．０２体積％であり、一酸化炭素濃度は８．８９体積％であり、メタン濃度は６．６７体積％であった。上記ガスクロマトグラフィーによる分析においては、キャリアーガスとしてアルゴンを使用していることから、分析に供した混合ガス中のアルゴンは検出されない。次いで、上記のようにして得られた熱分解後の改質ガスを使用して水素ガスを回収するガス精製試験を実施した。また、上記改質ガスの製造は、下記において説明するガス精製試験を十分に実施し得るガス量を得るべく繰り返して実施された。【００５３】
【表２】
0006651172.tif 000003
【００５４】
水素回収貯蔵装置としては、図２に示したものを使用した。第１精製段階（Ａ）においては、４塔の吸着塔（１１，１２，１３，１４）を並列に接続して使用した。４塔の吸着塔はいずれもステンレス鋼（ＳＵＳ３０４）製であり、いずれも内径４０ミリメートル、高さ３００ミリメートルの円筒形であった。各吸着塔には、夫々、吸着剤として合成イモゴライト（戸田工業株式会社製ハスクレイＧＩＩＩ（商標））約６０グラムを充填した。使用した合成イモゴライトの細孔容積は１ｃｍ３／ｇであり、比表面積は約５００ｍ２／ｇであった。【００５５】
第２精製段階（Ｂ）おいては、４塔の吸着塔（２１，２２，２３，２４）を並列に接続して使用した。これらの吸着塔の材質並びに寸法及び形状は、第１精製段階（Ａ）において使用した吸着塔と同一とした。各吸着塔には、夫々、吸着剤として、活性炭（株式会社日本エンバイロテック製活性炭白鷺Ｘ２Ｍ（商標））約１２０グラムを充填した。【００５６】
水素貯蔵段階（C）おいては、４塔の吸着塔（１０１，１０２，１０３，１０４）を並列に接続して使用した。これらの吸着塔の材質並びに寸法及び形状は、ステンレス鋼（ＳＵＳ３０４）製であり、いずれも内径１０ミリメートル、高さ４０ミリメートルの円筒形であった。各吸着塔には、外筒及びその中に冷却水又は加温水を循環できる配管を備え付けた。各吸着塔には、夫々、吸着剤として、水素吸蔵合金Ｌｍ−Ｎｉ系合金（日本重化学工業株式会社製水素吸蔵合金）約１００グラムを充填した。【００５７】
図２に示したように、第１精製段階（Ａ）と第２精製段階（Ｂ）との間、及び、第２精製段階（Ｂ）と水素貯蔵段階（C）との間に、夫々、中間タンク（３１）及び（３２）を設置した。本実施例では、該中間タンク（３１）及び（３２）としては、内容積１０リットルの天然ゴム製のガス袋を使用した。【００５８】
上記のように、鉛筆製造廃木材を熱処理及び改質して得られた、熱分解後の改質ガスを、第１精製段階（Ａ）の第１吸着塔（１１）に装入した。まず、第１吸着塔（１１）の入口バルブ（ＶＩ１１）を開とし、出口バルブ（ＶＯ１１）及び吸着ガス抜出しバルブ（ＶＭ１１）を閉とした。この際、第２吸着塔（１２）、第３吸着塔（１３）及び第４吸着塔（１４）の入口バルブ（ＶＩ１２，ＶＩ１３，ＶＩ１４）、出口バルブ（ＶＯ１２，ＶＯ１３，ＶＯ１４）及び吸着ガス抜出しバルブ（ＶＭ１２，ＶＭ１３，ＶＭ１４）の全てを閉とした。コンプレッサー（１０）により、第１吸着塔（１１）内の圧力が０．５ＭＰａとなるように、熱分解後の改質ガスを装入した。装入された混合ガス量は約２．５６リットル（０℃、１ａｔｍ）であった。次いで、入口バルブ（ＶＩ１１）を閉として、この状態で、第１吸着塔（１１）を５分間保持し、二酸化炭素を主として含むガスを吸着させた。次いで、出口バルブ（ＶＯ１１）を開として、第１吸着塔（１１）内の圧力が０．２ＭＰａとなるまで減圧し、出口バルブ（ＶＯ１１）を閉とした。抜き出した第１精製ガス（Ｌ１）を中間タンク（３１）に導入した。次いで、吸着ガス抜出しバルブ（ＶＭ１１）を開として、第１吸着塔（１１）内の圧力が０．１ＭＰａとなるまで減圧し、吸着ガス抜出しバルブ（ＶＭ１１）を閉とした。抜き出した二酸化炭素を主として含むガスを第１精製段階オフガス（Ｌ２）として回収した。次いで、第１吸着塔（１１）内にアルゴンガスが、洗浄ガス導入口及び排出口（図示せず）から導入、排出されて吸着剤が再生された。【００５９】
上記の操作において、第１吸着塔（１１）内の圧力が０．５ＭＰａとなり、入口バルブ（ＶＩ１１）を閉とするのとほぼ同時に、第２吸着塔（１２）の入口バルブ（ＶＩ１２）を開とし、出口バルブ（ＶＯ１２）及び吸着ガス抜出しバルブ（ＶＭ１２）を閉とした状態において、コンプレッサー（１０）により、第２吸着塔（１２）内の圧力が０．５ＭＰａとなるように、熱分解後の改質ガスを装入し、第１吸着塔（１１）と同一の操作を第２吸着塔（１２）において実施した。以後、第３吸着塔（１３）、第４吸着塔（１４）、再び、第１吸着塔（１１）、第２吸着塔（１２）と同一の操作を順次繰り返して、ほぼ連続的に第１精製段階（Ａ）でのガス精製を継続した。これらの操作は全て環境温度において実施した。【００６０】
第１精製段階（Ａ）における精製後のガス（第１精製ガス（Ｌ１））をガスクロマトグラフィー［島津製作所製ＧＣ−１４Ａ（商標）、キャリアーガス：アルゴン］を使用して分析したところ、下記の表３に示す通りであり、水素濃度は８９．７０体積％に上昇しており、一方、二酸化炭素濃度は７．９７体積％に低下していた。また、二酸化炭素を主として含む第１精製段階オフガス（Ｌ２）をガスクロマトグラフィー［島津製作所製ＧＣ−１４Ａ（商標）、キャリアーガス：アルゴン］を使用して分析したところ、下記の表４に示す通りであり、二酸化炭素濃度は５１．０７体積％であり、その他、水素、一酸化炭素及びメタンが４８．９３体積％で検出された。【００６１】
【表３】
0006651172.tif 000004
【００６２】
【表４】
0006651172.tif 000005
【００６３】
第１精製段階（Ａ）から抜き出された第１精製ガス（Ｌ１）は、中間タンク（３１）に導入され、ここで、ほぼ０．１ＭＰａまで減圧された。次いで、該第１精製ガス（Ｌ１）を、第２精製段階（Ｂ）の第１吸着塔（２１）に装入した。まず、第１吸着塔（２１）の入口バルブ（ＶＩ２１）を開とし、出口バルブ（ＶＯ２１）及び吸着ガス抜出しバルブ（ＶＭ２１）を閉とした。この際、第２吸着塔（２２）、第３吸着塔（２３）及び第４吸着塔（２４）の入口バルブ（ＶＩ２２，ＶＩ２３，ＶＩ２４）、出口バルブ（ＶＯ２２，ＶＯ２３，ＶＯ２４）及び吸着ガス抜出しバルブ（ＶＭ２２，ＶＭ２３，ＶＭ２４）の全てを閉とした。コンプレッサー（２０）により、第１吸着塔（２１）内の圧力が０．４ＭＰａとなるように、第１精製ガス（Ｌ１）を装入した。次いで、入口バルブ（ＶＩ２１）を閉として、この状態で、第１吸着塔（２１）を５分間保持し、二酸化炭素を含むガスを吸着させた。次いで、出口バルブ（ＶＯ２１）を開として、第１吸着塔（２１）内の圧力が０．２ＭＰａとなるまで減圧し、出口バルブ（ＶＯ２１）を閉として、第２精製ガス（Ｌ３）を抜き出した。次いで、吸着ガス抜出しバルブ（ＶＭ２１）を開として、第１吸着塔（２１）内の圧力が０．１ＭＰａとなるまで減圧し、吸着ガス抜出しバルブ（ＶＭ２１）を閉とした。抜き出した二酸化炭素を含むガスを第２精製段階オフガス（Ｌ４）として回収した。次いで、第１吸着塔（２１）内にアルゴンガスが、洗浄ガス導入口及び排出口（図示せず）から導入、排出されて吸着剤が再生された。【００６４】
上記の操作において、第１吸着塔（２１）内の圧力が０．４ＭＰａとなり、入口バルブ（ＶＩ２１）を閉とするのとほぼ同時に、第２吸着塔（２２）の入口バルブ（ＶＩ２２）を開とし、出口バルブ（ＶＯ２２）及び吸着ガス抜出しバルブ（ＶＭ２２）を閉とした状態において、コンプレッサー（２０）により、第２吸着塔（２２）内の圧力が０．４ＭＰａとなるように、第１精製ガス（Ｌ１）を装入し、第１吸着塔（２１）と同一の操作を第２吸着塔（２２）において実施した。以後、第３吸着塔（２３）、第４吸着塔（２４）、再び、第１吸着塔（２１）、第２吸着塔（２２）と同一の操作を順次繰り返して、ほぼ連続的に第２精製段階（Ｂ）でのガス精製を継続した。これらの操作は全て環境温度において実施した。【００６５】
第２精製段階（Ｂ）における精製後のガス（第２精製ガス（Ｌ３））をガスクロマトグラフィー［島津製作所製ＧＣ−１４Ａ（商標）、キャリアーガス：アルゴン］を使用して分析したところ、下記の表５に示す通りであり、水素濃度は９１．７８体積％に上昇しており、一方、二酸化炭素濃度は６．６１体積％に低下していた。また、二酸化炭素を含む第２精製段階オフガス（Ｌ４）をガスクロマトグラフィー［島津製作所製ＧＣ−１４Ａ（商標）、キャリアーガス：アルゴン］を使用して分析したところ、下記の表６に示す通りであり、二酸化炭素濃度は１０．４４体積％であり、その他、水素、一酸化炭素等が約８９．５６体積％で検出された。【００６６】
【表５】
0006651172.tif 000006
【００６７】
【表６】
0006651172.tif 000007
【００６８】
第２精製段階（Ｂ）における精製後のガス（第２精製ガス（Ｌ３））は中間タンク（３２）に導入され、ここで、ほぼ０．１ＭＰａまで減圧された。次いで、該第２精製ガス（Ｌ３）を、水素貯蔵段階（C）の第１吸着塔（１０１）に装入した。まず、第１吸着塔（１０１）の入口バルブ（ＶＩ３１）を開とし、出口バルブ（ＶＯ３１）及び吸蔵ガス抜出しバルブ（ＶＭ３１）を閉とした。この際、第２吸着塔（１０２）、第３吸着塔（１０３）及び第４吸着塔（１０４）の入口バルブ（ＶＩ３２，ＶＩ３３，ＶＩ３４）、出口バルブ（ＶＯ３２，ＶＯ３３，ＶＯ３４）及び吸蔵ガス抜出しバルブ（ＶＭ３２，ＶＭ３３，ＶＭ３４）の全てを閉とした。コンプレッサー（３０）により、第１吸着塔（１０１）内の圧力が０．５ＭＰａとなるように、第２精製ガス（Ｌ３）を装入した。次いで、第１吸着塔（１０１）内の圧力を０．５ＭＰａに維持しながら、吸蔵ガス抜出しバルブ（ＶＭ３１）を微開にして約０．０８リットル／分の流量で、第２精製ガス（Ｌ３）を流通させつつ第１吸着塔（１０１）に水素を吸蔵させた。水素吸蔵中は発熱するため、約２０℃の冷却水を第１吸着塔（１０１）の外筒中に備えられた配管に通すことにより、第１吸着塔（１０１）を冷却した。この状態で、第１吸着塔（１０１）を５分間保持し、水素を吸蔵させつつ、メタンや二酸化炭素を含むガスを吸蔵ガス抜出しバルブ（ＶＭ３１）を通して抜き出し、水素吸蔵段階オフガス（Ｌ６）を得た。その後、吸蔵ガス抜出しバルブ（ＶＭ３１）を閉とした後、入口バルブ（ＶＩ３１）を閉とし、第１吸着塔（１０１）内に充填した水素吸蔵合金に水素を吸蔵させる操作を終了した。次いで、出口バルブ（ＶＯ３１）を開として、第１吸着塔（１０１）内の圧力が０．１ＭＰａとなるまで減圧し、出口バルブ（ＶＯ３１）を閉として、水素吸蔵合金に吸蔵させたガス（Ｌ５）を回収した。【００６９】
上記の操作において、第１吸着塔（１０１）の入口バルブ（ＶＩ３１）を閉とするのとほぼ同時に、第２吸着塔（１０２）の入口バルブ（ＶＩ３２）を開とし、出口バルブ（ＶＯ３２）及び吸蔵ガス抜出しバルブ（ＶＭ３２）を閉とした状態において、コンプレッサー（３０）により、第２吸着塔（１０２）内の圧力が０．５ＭＰａとなるように、第２精製ガス（L３）を装入し、第１吸着塔（１０１）と同一の操作を第２吸着塔（１０２）において実施した。以後、第３吸着塔（１０３）、第４吸着塔（１０４）、再び、第１吸着塔（１０１）、第２吸着塔（１０２）と同一の操作を順次繰り返して、ほぼ連続的に水素貯蔵段階（C）での水素ガスの吸蔵を継続した。これらの操作は全て環境温度において実施した。【００７０】
水素貯蔵段階（C）における精製後のガス、即ち、水素吸蔵合金に吸蔵させたガス（Ｌ５）をガスクロマトグラフィー［島津製作所製ＧＣ−１４Ａ（商標）、キャリアーガス：アルゴン］を使用して分析したところ、下記の表７に示す通りであり、水素濃度は９９．９７体積％に上昇しており、一方、二酸化炭素濃度は０．０３体積％に低下していた。また、二酸化炭素を含む水素吸蔵段階オフガス（Ｌ６）をガスクロマトグラフィー［島津製作所製ＧＣ−１４Ａ（商標）、キャリアーガス：アルゴン］を使用して分析したところ、下記の表８に示す通りであり、二酸化炭素濃度は７９．５８体積％であり、その他、水素、一酸化炭素等が約２０．４２体積％で検出された。【００７１】
【表７】
0006651172.tif 000008
【００７２】
【表８】
0006651172.tif 000009
【００７３】
表９は、上記のようにして得た、鉛筆製造廃木材を熱処理及び改質して得られた熱分解後の改質ガスの１００リットルを処理して水素を回収したときの各ストリームのガスの量を示したものである。ここで、表９中の各数字の単位はリットルである。供給した改質ガス１００リットルに対して、第二精製ガス（Ｌ３）を４１．８９リットル回収することができ、その回収率は約４２体積％であった。また、改質ガス中に水素は６１．４２リットル含まれていたが、そのうちの３８．５１リットルを回収することができ、更に、水素吸蔵段階を経て、精製した水素３８．５０リットル回収することができた。その回収率は約６３体積％であった。【００７４】
【表９】
0006651172.tif 000010
【００７５】
上記の実施例１では、本発明の一実施態様として、水素吸蔵段階の吸着塔、即ち、第１，２，３，４吸着塔（１０１，１０２，１０３，１０４）内に充填した水素吸蔵合金に吸蔵させたガスを、その場で連続的に取り出した。該実施態様は、高純度水素を使用する設備の近隣に、本発明の方法を実施する装置を設置する場合に有効である。他の実施態様として、水素吸蔵段階の吸着塔を交換可能タイプにして、例えば、第１，２，３，４吸着塔（１０１，１０２，１０３，１０４）内の水素吸蔵合金に水素が貯蔵された後、順次、水素が貯蔵されていない新しい吸着塔と交換して操業を継続することもできる。水素吸蔵合金に水素が貯蔵された吸着塔は、そのまま、高純度水素を使用する設備の近隣に移動して使用することができる。また、吸着塔自体を、水素を燃料とする燃料電池を搭載した機器の水素貯蔵容器と同一の形状等とし、水素が貯蔵された吸着塔自体を、そのまま、水素を燃料とする燃料電池を搭載した機器の水素貯蔵容器として使用することも可能である。
【産業上の利用可能性】
【００７６】
本発明の水素回収方法は、比較的低い圧力を使用して、高濃度の水素ガスを回収し得ることから、操業コスト及び装置コストを大幅に削減し得るのみならず、操業における安全性を著しく高めることができる。加えて、回収した高濃度の水素ガスを所定の容器、とりわけ、水素を燃料とする燃料電池を搭載した機器の水素貯蔵容器として、そのまま使用可能なカートリッジ形式の容器に貯蔵し得ることから、極めて効率的に水素の回収と貯蔵並びにその利用を図ることができる。故に、本発明の水素回収方法は、今後、バイオマスを熱処理することにより得た熱分解ガスからの水素回収に大いに利用されることが期待される。
【符号の説明】
【００７７】
Ｉ    第１精製段階
ＩＩ    第２精製段階
ＩＩＩ  バイオマス熱処理段階
ＩＶ  水素貯蔵段階
ａ  バイオマス
ｂ  熱分解ガス
ｃ  第1精製ガス
ｄ  第２精製ガス（水素を主として含むガス）
ｅ  二酸化炭素を主として含むガス
ｆ  二酸化炭素を含むガス
ｇ  水素吸蔵段階オフガス
ｈ  水素吸蔵合金に吸蔵させたガス（高純度水素）
Ａ  第１精製段階
Ｂ  第２精製段階
Ｃ  水素貯蔵段階
Ｌ１  第１精製ガス
Ｌ２  二酸化炭素を主として含む第１精製段階オフガス
Ｌ３  第２精製ガス
Ｌ４  二酸化炭素を含む第２精製段階オフガス
Ｌ５  水素吸蔵合金に吸蔵させたガス（高純度水素）
Ｌ６  水素吸蔵段階オフガス
１０  第１精製段階のコンプレッサー
１１  第１精製段階の第１吸着塔
１２  第１精製段階の第２吸着塔
１３  第１精製段階の第３吸着塔
１４  第１精製段階の第４吸着塔
ＶＩ１１  第１吸着塔入口バルブ
ＶＩ１２  第２吸着塔入口バルブ
ＶＩ１３  第３吸着塔入口バルブ
ＶＩ１４  第４吸着塔入口バルブ
ＶＯ１１  第１吸着塔出口バルブ
ＶＯ１２  第２吸着塔出口バルブ
ＶＯ１３  第３吸着塔出口バルブ
ＶＯ１４  第４吸着塔出口バルブ
ＶＭ１１  第１吸着塔吸着ガス抜出しバルブ
ＶＭ１２  第２吸着塔吸着ガス抜出しバルブ
ＶＭ１３  第３吸着塔吸着ガス抜出しバルブ
ＶＭ１４  第４吸着塔吸着ガス抜出しバルブ
２０  第２精製段階のコンプレッサー
２１  第２精製段階の第１吸着塔
２２  第２精製段階の第２吸着塔
２３  第２精製段階の第３吸着塔
２４  第２精製段階の第４吸着塔
ＶＩ２１  第１吸着塔入口バルブ
ＶＩ２２  第２吸着塔入口バルブ
ＶＩ２３  第３吸着塔入口バルブ
ＶＩ２４  第４吸着塔入口バルブ
ＶＯ２１  第１吸着塔出口バルブ
ＶＯ２２  第２吸着塔出口バルブ
ＶＯ２３  第３吸着塔出口バルブ
ＶＯ２４  第４吸着塔出口バルブ
ＶＭ２１  第１吸着塔吸着ガス抜出しバルブ
ＶＭ２２  第２吸着塔吸着ガス抜出しバルブ
ＶＭ２３  第３吸着塔吸着ガス抜出しバルブ
ＶＭ２４  第４吸着塔吸着ガス抜出しバルブ
３１  中間タンク
３２  中間タンク
３０  水素吸蔵段階のコンプレッサー
１０１  水素吸蔵段階の第１吸着塔
１０２  水素吸蔵段階の第２吸着塔
１０３  水素吸蔵段階の第３吸着塔
１０４  水素吸蔵段階の第４吸着塔
ＶＩ３１  第１吸着塔入口バルブ
ＶＩ３２  第２吸着塔入口バルブ
ＶＩ３３  第３吸着塔入口バルブ
ＶＩ３４  第４吸着塔入口バルブ
ＶＯ３１  第１吸着塔出口バルブ
ＶＯ３２  第２吸着塔出口バルブ
ＶＯ３３  第３吸着塔出口バルブ
ＶＯ３４  第４吸着塔出口バルブ
ＶＭ３１  第１吸着塔吸蔵ガス抜出しバルブ
ＶＭ３２  第２吸着塔吸蔵ガス抜出しバルブ
ＶＭ３３  第３吸着塔吸蔵ガス抜出しバルブ
ＶＭ３４  第４吸着塔吸蔵ガス抜出しバルブ
【図１】
0006651172.tif 000011
【図２】
0006651172.tif 000012